ДИСКОВЫЙ ТОРМОЗ, ОБЛАДАЮЩИЙ ОТЛИЧНЫМ СОПРОТИВЛЕНИЕМ СМЯГЧАЮЩЕМУ ОТПУСКУ И УДАРНОЙ ВЯЗКОСТЬЮ

1. Тормозной диск с отличным сопротивлением смягчающему отпуску и ударной вязкостью, обладающий мартенситной структурой, имеющей предшествующие аустениту зерна со средним диаметром от 8 мкм до меньше, чем 15 мкм, который содержит в расчете на массу 0,1% или меньше C, 1,0% или меньше Si, 2,0% или меньше Mn, от 10,5 до 15,0% Cr и 0,1% или меньше N, остальное Fe и неизбежные примеси, при этом выполняются следующие неравенства:
где содержание каждого из Cr, Si, Mo, Nb, Ni, Mn, Cu, N и C приведено в процентах по массе.
2. Тормозной диск по п.1, дополнительно содержащий от 0,01% до меньше, чем 1,0% Cu в процентах по массе.
3. Тормозной диск по п.1 или 2, имеющий твердость 27 HRC или больше, после отпуска при температуре 600°C в течение одного часа.
4. Тормозной диск по п.1, дополнительно содержащий от 1,0 до 3,0% Cu в процентах по массе.
5. Тормозной диск по п.1, дополнительно содержащий от 0,02 до 0,6% Nb в процентах по массе.
6. Тормозной диск по п.5, в котором выполняются следующие неравенства:
где каждый из Cr, Si, Mo, Nb, Ni, Mn, Cu, N и C представляет собой содержание соответствующих элементов, и осажденный Nb и общий Nb означают количество Nb, осажденного в виде осадка, и общее количество содержащегося Nb соответственно в процентах по массе.
7. Тормозной диск по п.5 или 6, дополнительно содержащий от 0,01 до 0,5% Cu в процентах по массе.
8. Тормозной диск по любому из пп.4-6, имеющий твердость 30 HRC или больше, после отпуска при температуре 650°C в течение одного часа.
9. Тормозной диск по п.7, имеющий твердость 30 HRC или больше, после отпуска при температуре 650°C в течение одного часа.
10. Тормозной диск по любому из пп.1, 2, 4-6, дополнительно содержащий по меньшей мере один компонент, выбранный из групп (A)-(D) в процентах по массе:
(A) по меньшей мере один компонент, выбранный из Mo в количестве 0,01-2,0% или Ni в количестве 0,10-2,0%;
(B) Co в количестве 0,01-1,0%;
(C) по меньшей мере один компонент, выбранный из: Ti в количестве 0,02-0,3%, V в количестве 0,02-0,3%, Zr в количестве 0,02-0,3% и Ta в количестве 0,02-0,3%; и
(D) по меньшей мере один компонент, выбранный из: B в количестве 0,0005-0,0050% и Ca в количестве 0,0005-0,0050%.
11. Тормозной диск по п.3, дополнительно содержащий по меньшей мере один компонент, выбранный из групп (A)-(D) в процентах по массе:
(A) по меньшей мере один компонент, выбранный из Mo в количестве 0,01-2,0% или Ni в количестве 0,10-2,0%;
(B) Co в количестве 0,01-1,0%;
(C) по меньшей мере один компонент, выбранный из: Ti в количестве 0,02-0,3%, V в количестве 0,02-0,3%, Zr в количестве 0,02-0,3% и Ta в количестве 0,02-0,3%; и
(D) по меньшей мере один компонент, выбранный из: B в количестве 0,0005-0,0050% и Ca в количестве 0,0005-0,0050%.
12. Тормозной диск по п.7, дополнительно содержащий по меньшей мере один компонент, выбранный из групп (A)-(D) в процентах по массе:
(A) по меньшей мере один компонент, выбранный из Mo в количестве 0,01-2,0% или Ni в количестве 0,10-2,0%;
(B) Co в количестве 0,01-1,0%;
(C) по меньшей мере один компонент, выбранный из: Ti в количестве 0,02-0,3%,
V в количестве 0,02 - 0,3%, Zr в количестве 0,02 - 0,3% и Та в количестве 0,02 - 0,3%; и (D) по меньшей мере один компонент, выбранный из: B в количестве 0,0005-0,0050% и Ca в количестве 0,0005-0,0050%.
13. Тормозной диск по п.8, дополнительно содержащий по меньшей мере один компонент, выбранный из групп (A)-(D) в процентах по массе:
(A) по меньшей мере один компонент, выбранный из Mo в количестве 0,01-2,0% или Ni в количестве 0,10-2,0%;
(B) Co в количестве 0,01-1,0%;
(C) по меньшей мере один компонент, выбранный из: Ti в количестве 0,02-0,3%, V в количестве 0,02-0,3%, Zr в количестве 0,02-0,3% и Ta в количестве 0,02-0,3%; и
(D) по меньшей мере один компонент, выбранный из: B в количестве 0,0005-0,0050% и Ca в количестве 0,0005-0,0050%.
14. Тормозной диск по п.9, дополнительно содержащий по меньшей мере один компонент, выбранный из групп (A)-(D) в процентах по массе:
(A) по меньшей мере один компонент, выбранный из Mo в количестве 0,01-2,0% или Ni в количестве 0,10-2,0%;
(B) Co в количестве 0,01-1,0%;
(C) по меньшей мере один компонент, выбранный из: Ti в количестве 0,02-0,3%, V в количестве 0,02-0,3%, Zr в количестве 0,02-0,3% и Та в количестве 0,02-0,3%; и
(D) по меньшей мере один компонент, выбранный из: B в количестве 0,0005-0,0050% и Ca в количестве 0,0005-0,0050%.